FR 2629830 A1 19891013 FR 8808131 A 19880617 PEINTURE POUR PLAFONDS ET MURS AINSI QUE PROCEDE POUR SA FABRICATION La présente invention a pour objet une peinture pour plafonds et murs à base d'eau de plâtre. Elle s'étend à un procédé pour la fabrication de cette peinture. Dans le cas des peintures pour plafonds et murs connues et du type indiqué ci-dessus, on doit procéder à la préparation de la peinture sur le lieu de travail car la durée de conservation de ces peintures connues pour plafonds et murs est limitée en raison de leur durcissement. On ne peut donc préparer dans tous les cas que de faibles quantités allant, par exemple, jusqu'à kgs. La présente invention a pour but de créer une peinture pour plafonds et murs du type indiqué dans le préambule, qui soit disponible prête à l'emploi sur le lieu de fabrication et qui puisse être stockée en grandes quantités, par exemple dans des fûts pendant de longues D) périodes. A cet effet, l'invention concerne une peinture pour plafonds et murs du type ci-dessus caractérisée en ce qu'elle est constituée d'un mélange d'un composant A contenant au moins de l'eau, un épaississant et de l'ammoniaque et d'un composant B contenant une solution de colle, un plastifiant, de l'huile de lin et du plâtre. Avec la peinture pour plafonds et murs suivant l'invention, on supprime la préparation de cette peinture sur le lieu d'utilisation car elle se conserve mieux que o les peintures pour plafonds et murs actuellement connues. On peut donc en fabriquer de grandes quantités au lieu de fabrication et les stocker sans qu'il y ait durcissement de la peinture. La peinture pour plafonds et murs suivant l'invention peut-être préparée par le fabricant de manière, à avoir, par exemple, une granulométrie très fine, ce qui n'était pas possible au lieu d'utilisation. Pour fabriquer la peinture pour plafonds et murs suivant l'invention, on mélange un composant A contenant au moins de l'eau, un épaississant et de l'ammoniaque avec un composant B contenant une solution de colle, un plastifiant, de l'huile de lin et du plâtre. Des modes de réalisation avantageux de la peinture pour plafonds et murs suivant l'invention et du procédé pour sa fabrication sont indiqués dans la suite. Il est avantageux que le composant A contienne, par exemple, 93 à 95% d'eau en volume, 3 à 5% d'épaississant en volume et 1 à 3% d'ammoniaque en volume et que le composant B contienne, par exemple, 17 à 19% en volume de solution de colle, 3 à 5% en volume de plastifiant, 5 à 7% en volume d'huile de lin et 71 à 74% en volume de plâtre. On peut ajouter au composant A 1 à 2% en volume d'un fongicide. L'invention est décrite plus en détail ci-après en se référant à un exemple de réalisation. On a d'abord préparé le composant A en mélangeant pour cela 4,65% en volume de Carbocel PA SL 6000 en tant qu'épaississant (disponible chez la société FRATELLI LAMBERTI S.P.A., 334318 LAMCHE, Italie), avec 1,16% en volume de Cocid T-350 en tant que fongicide (disponible chez COMIEL, Milan, Italie), avec 1,16% d'ammoniaque en volume et 93,03% d'eau en volume. On a préparé le composant B en mélangeant 18% en volume d'une solution de liant ou de colle, avec 4% en volume d'Acronal 16 D en tant que dispersion de plastifiant avec 6% en volume d'huile de lin et 72% en volume de sulfate de calcium (plâtre). On a ensuite mélangé 46,24% en volume du composant A avec 54,76% en volume du composant B et on a obtenu ainsi une peinture terminée pour plafonds et murs. 3 2629830 La peinture pour plafonds et murs suivant l'invention peut aussi être obtenue sous forme de pâte, ce qui peut-être obtenu par des proportions appropriées des composants, notamment de l'eau. La dispersion de plastifiant Acronal 16 D est disponible chez la société BASF D 6700 Ludwigshafen. REVENDICATIONS 1) Peinture pour plafonds et murs & base d'eau et de plâtre, caractérisé en ce qu'elle est constituée d'un mélange d'un composant A contenant au moins de l'eau, un épaississant et de l'ammoniaque et d'un composant B contenant une solution de colle, un plasfifiant, de l'huile de lin et du plâtre. 2) Peinture selon la revendication 1 caractérisée en ce que le composant A contient un fongicide. 3) Peinture selon la revendication 1 caractérisée en ce que le composant A contient 93 à 95% d'eau en volume, 3 à 5% d'épaississant en volume et 1 à 3% d'ammoniaque en volume et le composant B contient 17 à 19% en volume de solution de colle, 3 à 5% en volume de plastifiant, 5 à 7% en volume d'huile de lin et 71 à 74% en volume de plâtre. 4) Peinture selon la revendication 3, caractérisée en ce que le composant A contient 1 à 2% en volume de fongicide. 5) Peinture selon la revendication 3, caractérisée en ce qu'elle est constituée de 46,24% en volume du composant A contenant 93,03% d'eau en volume, 4,65% en volume d'épaississant, 1,16% en volume d'ammoniaque et 1, 16% en volume d'un fongicide, et de 54,76% en volume du composant B contenant 18% en volume de solution de colle, 4% en volume d'une dispersion de plastifiant, 6% en volume d'huile de lin et 72% en volume de plâtre. 6) Procédé pour la fabrication de la peinture pour plafonds et murs selon la revendication 1, caractérisé en ce qu'on mélange un composant A contenant au moins de l'eau, un épaississant et de l'ammoniaque avec un composant B contenant une solution de colle, un plastifiant, de l'huile de lin et du plâtre. 7) Procédé selon la revendication 6, caractérisé en ce qu'on ajoute un fongicide au composant A. 8) Procédé selon la revendication 6, caractérisé en ce qu'on prépare en tant que composant A un mélange contenant 3 à 5% en volume d'épaississant, 1 à 3% en volume d'ammoniaque et 93 à 95% en volume d'eau et en tant que composant B un mélange contenant 17 à 19% en volume de solution de colle, 3 à 5% en volume de plastifiant, 5 à 7% en volume d'huile de lin et 71 à 74% en volume de plâtre. 9) Procédé selon la revendication 8, caractérisé en ce qu'on ajoute 1 à 2% de fongicide au composant A. ) Procédé selon la revendication 8, carctérisé en ce qu'on mélange 46,24% en volume du composant A avec 93, 03% en volume d'eau, 4,65% en volume d'épaississant, 1,16% en volume d'ammoniaque et 1,16% de fongicide avec 54,76% en volume du composant B contenant 18% en volume de solution de colle, 4% en volume d'une dispersion de plastifiant, 6% en volume d'huile de lin et 72% en volume de plâtre.